主として二種の非相溶性のポリオレフィン系樹脂よりなる光拡散層の少なくとも片面に、主として極性基を含有したポリオレフィン樹脂よりなる接着改良層が最表面になるように積層された多層光拡散フィルムであって、以下の特性を同時に満たすことを特徴とする視野角向上フィルム。1明細書中で記載した方法で測定される波長440nmの光の主拡散方向の配光分布パターンの半値幅が18度以下である;2明細書中で記載した方法で測定される主拡散方向の波長440nmの光の出射角0度における透過度I0と出射角30度における透過度I30の割合I30/I0×100が0.25~5.5である。明細書中で記載した方法で測定される異方性度が2.0以上であることを特徴とする請求項1に記載の視野角向上フィルム。非相溶性の樹脂の少なくとも一種がポリオレフィン系樹脂であることを特徴とする請求項1又は2のいずれかに記載の視野角向上フィルム。非相溶性の樹脂の二種がポリオレフィン系樹脂であることを特徴とする請求項3に記載の視野角向上フィルム。ポリオレフィン系樹脂がポリエチレン系樹脂、ポリプロピレン系樹脂及び環状ポリオレフィン系樹脂のいずれかより選ばれてなることを特徴とする請求項3又は5に記載の視野角向上フィルム。請求項1~5のいずれかに記載の視野角向上フィルムを偏光板表面に積層してなることを特徴とする視野角向上フィルム積層体。上記積層が接着剤を介して行われてなることを特徴とする請求項6に記載の視野角向上フィルム積層体。少なくともバックライト装置と液晶セルよりなる液晶表示装置において、液晶セルの偏光子として請求項6又は7記載の視野角向上フィルム積層体を用いてなることを特徴とする液晶表示装置。本発明は、かかる従来技術の現状に鑑み創案されたものであり、その目的は、色調変化を抑制した視野角改善効果と正面輝度低下の抑制を高度なレベルで両立させた、液晶表示装置の液晶層より観察者側に設置される偏光板との接着性に優れた視野角向上フィルムを提供することにある。また、本発明は上記視野角向上フィルムと偏光板との積層体及び該積層体を組み込むことにより視野角改善効果と正面輝度低下の抑制を高度なレベルで両立させた液晶表示装置を提供することにある。本発明者は、かかる目的を達成するために鋭意検討した結果、特定の組成の樹脂混合物を溶融成形することにより得られた光拡散フィルムの光学特性を特定の範囲に制御することにより、二律背反事象である視野角改善効果と正面輝度低下の抑制を高度なレベルで両立できることを見出し、本発明の完成に至った。即ち、本願発明は下記のとおりである。1.主として二種の非相溶性のポリオレフィン系樹脂よりなる光拡散層の少なくとも片面に、主として極性基を含有したポリオレフィン樹脂よりなる接着改良層が最表面になるように積層された多層光拡散フィルムであって、以下の特性を同時に満たすことを特徴とする視野角向上フィルム。1明細書中で記載した方法で測定される波長440nmの光の主拡散方向の配光分布パターンの半値幅が18度以下である;2明細書中で記載した方法で測定される主拡散方向の波長440nmの光の出射角0度における透過度I0と出射角30度における透過度I30の割合I30/I0×100が0.25~5.5である。2.明細書中で記載した方法で測定される異方性度が2.0以上であることを特徴とする前記1に記載の視野角向上フィルム。3.非相溶性の樹脂の少なくとも一種がポリオレフィン系樹脂であることを特徴とする前記1又は2のいずれかに記載の視野角向上フィルム。4.非相溶性の樹脂の二種がポリオレフィン系樹脂であることを特徴とする前記3に記載の視野角向上フィルム。5.ポリオレフィン系樹脂がポリエチレン系樹脂、ポリプロピレン系樹脂及び環状ポリオレフィン系樹脂のいずれかより選ばれてなることを特徴とする前記3又は5に記載の視野角向上フィルム。6.前記1~5のいずれかに記載の視野角向上フィルムを偏光板表面に積層してなることを特徴とする視野角向上フィルム積層体。7.上記積層が接着剤を介して行われてなることを特徴とする前記6に記載の視野角向上フィルム積層体。8.少なくともバックライト装置と液晶セルよりなる液晶表示装置において、液晶セルの偏光子として前記6又は7記載の視野角向上フィルム積層体を用いてなることを特徴とする液晶表示装置。本発明の視野角向上フィルムは、直進透過性と拡散透過性の両方の特徴のある特性を兼備した配光分布パターンを有し、出射光の角度により出射される光の波長依存性が視野角改善効果や正面輝度低下抑制に有効に働くように制御されているので、液晶表示装置の液晶セルの視認側に設置することにより、視野角改善効果と正面輝度低下の抑制という二律背反事象を高度なレベルで両立させることができる。さらに、本発明の視野角向上フィルムは偏光板との接着性に優れているので偏光板との積層が容易であり、偏光板との積層体として液晶表示装置に組み込むことができる。そのために、視野角改善効果と正面輝度低下抑制とが両立した液晶表示装置を提供することができる。視野角向上フィルムの基本特性本発明の視野角向上フィルムは、主として二種の非相溶性のポリオレフィン系樹脂よりなる光拡散層の少なくとも片面に、主として極性基を含有したポリオレフィン樹脂よりなる接着改良層が最表面になるように積層された多層光拡散フィルムであって、以下の特性を同時に満たすことを特徴とする:1明細書中で記載した方法で測定される波長440nmの光の主拡散方向の配光分布パターンの半値幅が18度以下である;2明細書中で記載した方法で測定される主拡散方向の波長440nmの光の出射角0度における透過度I0と出射角30度における透過度I30の割合I30/I0×100が0.25~5.5である。半値幅拡散度本発明の視野角向上フィルムは、実施例において記載される方法で測定される波長440nmの光の主拡散方向の配光分布パターンの半値幅が18度以下であることが重要である。該半値幅が18度を超える場合は、本発明の視野角特性改善方法に用いた場合に液晶表示装置の正面輝度低下が増大し、本発明所期の効果を得ることができない。前記半値幅の好ましい上限は16度、更に好ましい上限は14度である。また、前記半値幅の下限は特に制限されないが、好ましくは3度であり、更に好ましくは4度である。一般に拡散性は、半値幅配光分布パターンのピークトップの半分の高さにおける角度で評価され、半値幅が大きい程拡散性が強く、半値幅が小さければ拡散性は乏しいとされている。上記の半値幅は実施例において記載される方法で測定される。従来から広く用いられている拡散性の尺度である。以下、該測定値を半値幅拡散度と称することもある。しかしながら、半値幅拡散度を指標とするだけでは、後述する視野角改善効果及び正面輝度低下抑制を両立させるに適した配光分布パターンにおける拡散性を適確に示すことはできない。前述のごとく、光拡散フィルムで視野角改善効果を発現できることは公知である。実際に図1に示すごとく、半値幅が57度である高拡散性フィルムを本発明方法で用いた場合は、斜め方向高角度から観察した時の輝度を向上させることができ、いわゆる視野角向上効果が発現できるが、同時に正面の輝度が大幅に低下する。従って、視野角改善効果と正面輝度低下とは、二律背反事象となる。図1の輝度の角度依存性は、以下の方法で測定した。輝度の角度依存性の測定方法RISA-COLOR/ONE-IIハイランド社製を用いて測定を行った。市販のVA型液晶表示装置試を料台上に水平に設置し、このパネルの中央部に131×131mmの大きさで白の画像NokiamonitortestforwindowsV1.0Nokia社製のFarbeモードを表示し、その白画像の上にスポイトにて水を3滴落とし、さらにその上に光拡散フィルムを置き、パネルとフィルムの間の水を均一に広げて密着させ、CCDカメラとディスプレイ間の距離を垂直状態で1mとして、CCDカメラを液晶表示装置のパネル表面に対して-70°から70°までの間の赤道上を移動させて以下の条件で輝度を測定し、輝度の角度依存性のプロファイルを求めた。ブランク測定は視野角向上フィルムを貼り付ける事なしに同様測定を行った。輝度は上記の白の画像を5×5の25個の部分に分割し、その中心部の3×3の9個の部分の全ピクセルの輝度を測定してその平均値で表示した。従って、この視野角改善効果と正面輝度低下の抑制の二律背反事象を打ち破り、両特性を高度なレベルで両立させるには、半値幅拡散度は上記のごとくむしろ低い範囲に設定する必要がある。その上で視野角改善効果を発現できる拡散性を付与する必要がある。好ましい配光分布パターン本発明者等は、上記の一見矛盾する課題を解決する方法について鋭意検討をして、視野角改善効果は、半値幅拡散度を上記範囲としても配光分布パターンの裾の広がりで評価される拡散性を高めることで発現でき、かつ該拡散性が出射角30度の透過率で評価できることを見出した。上記の光学特性を満たすのに好ましい配光分布パターンの一例を図2に示す。即ち、直進透過性と拡散透過性の両方の透過性を兼ね備えた特徴のある特性の配光分布パターンである。本配光分布パターンは以下の方法で測定して得たものである。配光分布パターンの測定方法自動変角光度計GP-200:株式会社村上色彩研究所製を用いて測定を行った。透過測定モード、光線入射角:0°試料面に対して上下、左右共に直角になる角度、受光角度:-90°~90°赤道線面上の角度、フィルター:ND10使用、光束絞り:10.5mmVS-13.0、受光絞り:9.1mmVS-34.0の条件で、主拡散方向が水平方向になるように試料台に固定し、透過光の変角光度曲線のピークトップの値がフルスケールに対して約80の範囲になるようにSENSITIVITY及びHIGHVOLTONの設定を調整し、透過光の変角光度曲線を求めた。裾広がり拡散度本発明に用いられる視野角向上フィルムは、実施例において記載される方法で測定される主拡散方向の出射角度30度における波長440nmの光の透過度が0.7~10であることが好ましく、0.8~9がより好ましく、1.0~8がさらに好ましい。上限はさらには7以下が好ましく、6以下が特に好ましく、5.5以下が最も好ましい。該出射角度30度における波長440nmの相対透過度はフィルム面に直行する方向に光を入光させた時の出射光の配光分布パターンの裾の広がりに注目した拡散性の尺度であり、該値が大きい程、裾の広がり、即ち、出射光が0になるまでの角度が大きくなる。以下、本特性を裾広がり拡散度と称する。該裾広がり拡散度が0.7未満では、拡散性が不足するために視野角改善効果が不足するので好ましくない。一方、該裾広がり拡散度が10を越えた場合は、視野角改善効果が過剰となり、斜めより観察した時に青味をおびた色調になるので好ましくない。また、正面輝度低下の抑制効果が低下することもある。なお、該裾広がり拡散度は本発明者等が本発明において新たに創出した新規な拡散性の評価尺度である。裾広がり拡散度比率上記の裾広がり拡散度は視野角改善効果に対しては重要であるが、視野角改善効果と正面輝度低下の抑制の二律背反事象を打ち破り、両特性を高度なレベルで両立させるには充分な特性とは言えない。上記の好ましい配光分布パターンにおいては、正面輝度低下の抑制の点では直進透過性が高いことが好ましい。即ち、出射角0度における透過度が高いことが好ましい。それ故、上記両特性を高度なレベルで両立させるには出射角0度における透過度と裾広がり拡散度比率のバランスが重要となる。このバランスは出射角0度における透過度I0と出射角30度における透過度I30の割合I30/I0×100で表示できることを見出し、本発明を完成した。即ち、実施例において記載される方法で測定される主拡散方向の波長440nmの光の出射角0度における透過度I0と出射角30度における透過度I30の割合I30/I0×100が0.25~5.5であることが重要である。該裾広がり拡散度比率は、0.30~5.0がより好ましく、0.35~4.5がさらに好ましい。以下上記特性を裾広がり拡散度比率と称する。該裾広がり拡散度比率を上記範囲で満たすことにより初めて二律背反事象の上記の両特性を高度なレベルで両立させるができる。即ち、裾広がり拡散度が0.25未満では正面輝度低下抑制は良好であるが、視野角改善効果が不足するので好ましくない。逆に、裾広がり拡散度比率が5.5を超えた場合は、正面輝度低下が大きくなるので好ましくない。また、カラーシフトの補正効果が過剰となり青味をおびた色調になる場合もある。前記裾広がり拡散度比率は、0.30~5.0がより好ましく、0.35~4.5がさらに好ましい。例えば、前述の特許文献に記載された図より、本裾広がり拡散度比率を求めると、特許文献1の高拡散度側、特許文献2の図3のb及び特許文献4の高拡散度側の拡散度比率はそれぞれ88、60及び78となる。従って、上記の好ましい裾広がり拡散度比率は、これらの特許文献で開示されているフィルムに比べて著しく低い範囲にあると言える。波長分散性前記裾広がり拡散度や裾広がり拡散度比率の規定において、波長440nmに注目した事も重要である。前述のごとく視野角特性が低いという現象は正面から観察して時に白く見える色調が高角度より観察した時に黄色味を帯びた色調になることにより引き起こされている。本発明者等は、視野角改善効果を発現させるための1つの手段として、そういった色調変化を打ち消すことためには、高角度において青色の光がより透過し易くなることが重要であると考え、440nmの波長に注目した。従って、上記の裾広がり拡散度や裾広がり拡散度比率は拡散性と波長分散性の二つの要因を合体した新規な特性値であると言える。即ち、本発明の視野角向上フィルムは、従来公知の拡散フィルムとは、光学設計が全く異なるのである。なお、本発明においては、前記の半値幅拡散度についても波長440nmに注目している。後述のごとく正面輝度低下に関しては550nmの波長が重要である。半値幅拡散度に関しては光の波長の影響は小さいので、波長550nmで評価しても大差はない。異方性度本発明に用いられる視野角向上フィルムは、実施例において記載される方法で測定される異方性度が2.0以上であることが好ましい。5.0以上がより好ましいく、10以上がさらに好ましい。上記下限未満では、異方性付与の効果が低下するので好ましくない。一方、上限は限定されないが200以上は技術的に困難であり、かつ異方性付与の効果も飽和してくるので200未満が好ましい。上記範囲を満たすことにより、視野角改善効果と正面輝度低下の抑制効果をより好ましい方向でバランスを取ることができる。該異方性度の高いフィルムの場合は、拡散度が高い方向である主拡散方向の視野角改善効果が大きくなる。従って、視野角の改善を必要とする方向により、視野角向上フィルムの設置方向を変える必要がある。即ち、液晶表示装置の左右方向の視野角向上を図る時は、主拡散方向がパネルの左右方向に平行になるように、逆に、上下方向の視野角向上を図る時は、主拡散方向が上下方向に平行になるように設置するのが好ましい。該対応により、必要な方向のみの視野角改善効果を発現させることが可能であるというメリットもある。全光線透過率本発明の視野角向上フィルムは、実施例において記載される方法で測定される波長550nmの光の全光線透過率が79~95である。該全光線透過率が79未満では、フィルム設置による液晶表示装置の輝度低下が著しく大きく、視野角改善効果の如何によらず正面輝度が大きく低下するので好ましくない。概全光線透過率の上限値は100である。なお、波長550nmの光の全光線透過率に注目したのは、人間の目に対して波長550nm付近の光が分光視感効率が最も高いとされている事による。作用機構光拡散フィルムで視野角改善効果を発現できることは公知である。確かに、前述のごとく、従来公知の半値幅法拡散度で評価される高拡散性フィルムの使用で斜め方向高角度から観察した時の輝度を向上させることができるが、同時に正面の輝度が大幅に低下する。従って、視野角改善効果と正面輝度低下とは、二律背反事象となる。この視野角改善効果と正面輝度低下抑制の二律背反事象を打破するためには、前記した図2に示した配光分布パターンにすることが重要である。即ち、裾広がり拡散度比率を特定範囲にすることが重要である。さらに、視野角向上フィルムを透過してきた出射光の波長分散性も重要である。即ち、視野角改善効果に寄与するフィルム面の垂線よりの角度が高い方向に出射する光は青色に近い440nmの波長の光の相対透過度が高くなるように設計することが重要であり、これらの要因の相乗効果により視野角改善効果と正面輝度の両立が高度なレベルで図れたと推察している。上記の個々の要因の一部については従来技術でもその重要性が開示されているが、上記の全要因を同時に満たすことによる作用機構により、視野角改善効果と正面輝度低下の二律背反事象を打破した異方性光拡散フィルムは本発明において初めて成し得たものである。異方性度を上げることにより、視野角改善効果と正面輝度低下の抑制効果をより好ましい方向でバランスが取れる理由は定かでないが、異方性度を高める事により出射光が特定方向に集光されることが寄与しており、視野角改善効果と正面輝度低下とではこの集光効果の寄与度に差があるにより引き起こされているものと推察している。好ましい正面輝度低下の範囲本発明の正面輝度低下の度合いは限定されないが、バックライト装置の輝度向上等の液晶表示装置全体のシステムの構成を変えることなく正面輝度低下の許容範囲で視野角改善効果を図れる点よりして、視野角向上フィルムを設置しない場合の輝度を100とした時の視野角向上フィルムを設置した時の輝度の低下率をで表示した輝度の低下率以下、該正面輝度低下率を含めて正面輝度低下の語句を統一するが20以下である事が好ましい。18以下がより好ましく、15以下がさらに好ましい。なお、正面輝度はパネルの方式や種類によりその絶対値は異なるが、上記の正面輝度低下で評価するとパネルの方式や種類が変わってもほぼ一定の値になることの確認をしている。前記の全光線透過率を満たすことで上記の正面輝度低下を好ましい範囲とすることができる。好ましい視野角改善効果の範囲本発明においては、視野角改善効果は、実施例において記載する方法で評価した。すなわち、市販の液晶表示装置のパネルに白の画像を映し出し、CCDカメラを該画像の赤道上を移動させ、CIE表色系のYxy系のx値の角度依存性を測定し、垂線に対して0度の時のx値x0及び70度の時のx値x70を求めて、Δx70度=x0-x70を算出した値で評価した。以下、該値Δx70度をカラーシフト度と称する。一般に液晶表示装置のパネルは、該カラーシフト度がプラスになる。y値もx値とほぼ同じ挙動をしており、緑色及び赤色方向に変位するので、結果として黄色味を帯びることになる。x値及びy値共に殆ど類似した挙動を示すので、本発明においては、x値を代表値とした。このカラーシフト度のプラス側へのずれを打ち消すことにより視野角改善効果が発現する。それ故、視野角向上フィルムのカラーシフト度はマイナス方向に色座標がずれるのが好ましい。該カラーシフト度は、パネルの方式や種類により異なるが、例えば、VA方式の場合は、-0.006~-0.02が好ましい。-0.008~-0.018がより好ましい。-0.006を超えた場合は、カラーシフト度が不足し視野角改善効果が少なくなるので好ましくない。逆に、-0.02未満の場合は、カラーシフト度が高すぎるので、視野角改善効果が過剰となり、斜めから観察した時の白の画像が青味をおびた色調になるので好ましくない。視野角向上フィルムの構成本発明の視野角向上フィルムは、主として二種の非相溶性のポリオレフィン系樹脂よりなる光拡散層の少なくとも片面に、主として極性基を含有したポリオレフィン樹脂よりなる接着改良層が最表面になるように積層された多層構造よりなることが重要である。光拡散層本発明の光拡散層は、主として二種の非相溶性のポリオレフィン系樹脂よりなることが好ましい。通常、ポリオレフィン系樹脂は、芳香環を有していないので、紫外線照射による劣化を受けにくいという特長を有している。そのため、紫外線照射による黄化が抑制されるという特長を有しているので光拡散フィルムの構成材料としては好適である。上記二種の非相溶性のポリオレフィン系樹脂は、お互いに相溶しない樹脂の組み合わせであれば限定されないが、ポリプロピレン系樹脂とエチレン及び/又はブテンが含まれたポリオレフィン樹脂よりなることが好ましい実施態様である。また、上記二種の非相溶性のポリオレフィン系樹脂が、環状ポリオレフィン系樹脂とポリエチレン系樹脂よりなることが好ましい実施態様である。上記組み合わせにより、後述の光拡散層による光学特性の制御が広い範囲で、かつ安定して実施することができる。また、耐光性や経済性の点からも好ましいと言える。上記組み合わせに、さらにナノ結晶構造制御型ポリオレフィン系エラストマー樹脂を組み合わせても良い。上記ポリオレフィン系樹脂は、その70モルが、オレフィン系モノマーよりなれば限定されない。90以上がオレフィン系モノマーよりなることが好ましい。95以上がオレフィン系モノマーよりなることがより好ましく、98以上がオレフィン系モノマーよりなることがさらに好ましい。該ポリオレフィン系樹脂としては、ポリエチレン系樹脂、ポリプロピレン系樹脂、ポリブテン系樹脂、環状ポリオレフィン系樹脂及びポリメチルペンテン系樹脂等のポリオレフィン系樹脂あるいはこれらの共重合体等が挙げられる。また、これらの樹脂にカルボキシル基、エステル基及びヒドロキシル基等の官能基が導入された変性ポリオレフィン系樹脂も好適に使用される。また、アクリル酸やメタクリル酸及びこれらのエステル誘導体等の芳香環を有しないモノマーの共重合体であっても構わない。ポリエチレン系樹脂としては、単一重合体であってもよいし、共重合体であってもよい。共重合体の場合は50モル以上がエチレン成分であるのが好ましい。該ポリエチレン樹脂の密度や重合方法等も限定されないが、密度が0.909以下の共重合体の使用が好ましい。例えば、オクテンとの共重合体が挙げられる。重合方法はメタロセン触媒法及び非メタロセン触媒法のいずれでも構わない。ポリプロピレン系樹脂としては、単一重合体であってもよいし、共重合体であってもよい。共重合体の場合は、50モル以上がプロピレン成分であるのが好ましい。該樹脂の製造方法、分子量等は、特に限定されないが、耐熱性等の点から結晶性の高いものが好ましい。具体的には、結晶性は、示差走査熱量計DSCによる融解熱で判断され、融解熱が65J/g以上のものが好ましい。エチレン及び/又はブテンが含まれたポリオレフィン系樹脂としては、ホモポリエチレン樹脂、ホモポリブテン樹脂、及びこれらの樹脂の他のオレフィン系モノマーとの共重合体、アクリル酸やメタクリル酸及びこれらのエステル誘導体との共重合体等が挙げられる。他のオレフィン系モノマーとの共重合体の場合は、ランダム、ブロック及びグラフト共重合体のいずれでもよい。また、EPラバー等の分散体でも構わない。該樹脂の製造方法や分子量等も特に限定されない。例えば、上記したポリエチレン系樹脂やエチレンとブテンの共重合体の使用が好ましい。環状ポリオレフィン系樹脂としては、例えば、ノルボルネンやテトラシクロドデセン等の環状のポリオレフィン構造を有したものが挙げられる。例えば、1ノルボルネン系モノマーの開環共重合体を、必要に応じてマレイン酸付加、シクロペンタジエン付加のごときポリマー変性を行なった後に、水素添加した樹脂、2ノルボルネン系モノマーを付加型重合させた樹脂、3ノルボルネン系モノマーとエチレンやα-オレフィンなどのオレフィン系モノマーと付加型共重合させた樹脂などを挙げることができる。重合方法及び水素添加方法は、常法により行なうことができる。ナノ結晶構造制御型ポリオレフィン系エラストマー樹脂は、ポリマーの結晶/非晶構造がナノオーダーで制御され、該結晶がナノオーダーで網目構造を有する熱可塑性のポリオレフィン系エラストマーであり、例えば、三井化学社製のノティオ商標登録が挙げられる。従来のポリオレフィン系エラストマー樹脂は結晶サイズがミクロンオーダーであるのに対して、ナノ結晶構造制御型ポリオレフィン系エラストマー樹脂は、結晶サイズがナノオーダーで制御されているという特徴を有する。このため、従来のポリオレフィン系エラストマー樹脂に比べて、透明性、耐熱性、柔軟性、ゴム弾性などに優れている場合が多い。従って、該ナノ結晶構造制御型ポリオレフィン系エラストマー樹脂を配合することによって、得られるフィルムの外観を向上できる場合がある。上記の少なくとも二種の非相溶性のポリオレフィン系樹脂の配合割合は、それぞれ質量比で10/90~90/10であることが好ましく、20/80~80/20がより好ましく、30/70~70/30の割合が更に好ましい。上記の少なくとも二種の非相溶性のポリオレフィン系樹脂は、それぞれの樹脂を製膜工程で配合してもよいし、予め混練法等で事前に配合した形で用いてもよい。本発明においては、三種以上の樹脂を配合してもよいし、それぞれの樹脂の馴染み性向上のための相溶化剤や分散径調整剤等の添加剤を併用しても構わない。また、酸化防止剤や紫外線吸収剤等の安定剤や帯電防止剤等の添加剤を配合してもよい。また、上記の光学特性を阻害しない範囲であれば、無機粒子やポリマービーズ等の微粒子を添加してもよい。上記の少なくとも二種の非相溶性のポリオレフィン系樹脂のメルトフローレートは、上記の光学特性を満たせば特に限定されない。それぞれの熱可塑性樹脂は、230°Cで測定したメルトフローレートが0.1~100、好ましくは0.2~50の範囲で適宜選択される。上記樹脂のメルトフローレートは、樹脂の組成、組成比、どちらの樹脂を海にするか及び所望する光学特性等を考慮して適宜選択される。その指針は組成割合の方が多くて、かつメルトフローレートが低い方が海になる。同量の場合は、メルトフローレートが高い方が海になり易い。組成割合の高い方のメルトフローレートが高い場合は、単純な海/島構造ではなく、例えば共連続相といった形成される場合もある。本発明においては、前述のごとく拡散度に異方性を付与するのが好ましい。該特性を付与するには島構造に異方性を持たせるのが好ましい。このような形状の島構造を形成するためには、海成分樹脂と島成分樹脂の溶融粘度に差を付けるのが好ましい。特に、海成分よりも島成分の溶融粘度を低くするのが好ましい。このためには、例えば、メルトフローレートの差を付けるのが好ましく、海成分より、島成分の方のメルトフローレートを高くするのが好ましい。また、海成分樹脂と島成分樹脂の剛性に差を付けるのも好ましい。特に、海成分よりも島成分の剛性を低くするのが好ましい。また、島成分のメルトフローレートが低い場合には、ダイ内でのシェアやドラフトにより島成分が細くなる力がかかりにくくなり、異方性が低下することがある。質量比が50/50から離れるほどこの傾向は強くなる。これらの傾向を考慮して、各特性の調整を行う。二種の樹脂が共にポリオレフィン系樹脂の場合は、環状ポリオレフィン系樹脂とポリエチレン系樹脂やポリプロピレン系樹脂との組み合わせや、該三種の組み合わせが前述の特性のフィルムが得られ易い点や経済性の点で好ましい。環状ポリオレフィン系樹脂とポリエチレン系樹脂やポリプロピレン系樹脂との組み合わせの場合は、ポリエチレン系樹脂やポリプロピレン系樹脂を海相として、かつ該海相のポリエチレン系樹脂やポリプロピレン系樹脂のメルトフローレートを島相の環状ポリオレフィン系樹脂のメルトフローレートよりも高くするが好ましい。環状ポリオレフィン系樹脂とポリエチレン系樹脂やポリプロピレン系樹脂の組み合わせの場合は、全樹脂量中に環状ポリオレフィン系樹脂が10~60質量配合されているのが好ましく、さらに好ましくは10~50質量である。上記範囲が、後述のポリエチレン系樹脂やポリプロピレン系樹脂を海相とする好ましい実施態様の実現に対して好ましい。上記構成と逆の構成である環状ポリオレフィン系樹脂を海相とした場合は、ダイス内でのシェア、海相の柔軟性や流動性が関係して、所望した光学特性、特に、異方性度の高い視野角向上フィルムが得にくい。上記実施態様により、製膜装置を変えた場合においても、所望した光学特性を有する光拡散フィルムが安定して得ることができるという効果もでる。この理由は定かでないが、製膜装置を変えた場合に発生する押し出し条件の差異やダイス形状の相違によりシェア等の変化があっても、海相の樹脂を島相樹脂より柔らかくして、かつその流動性を高めることにより、その影響が緩和されるためと推察している。二種共にポリオレフィン系樹脂よりなる場合の島相のサイズは特に限定されないが、レーザ散乱法で求められる短径の平均サイズが0.1~2μmが好ましい。0.1μm未満では拡散度が不足するので好ましくない。逆に、2μmと超えた場合は、後方散乱の度合いが増加して、全光線透過率が低下するので好ましくない。接着改良層本発明における極性基を含有したポリオレフィン樹脂は、その骨格としてエチレン、プロピレン、ブテン、ヘキセン、オクテン、メチルペンテンおよび環状オレフィンのうち少なくとも1種のモノマーを含んでいること好ましい。上記モノマーを一種類用いたホモポリマーであっても二種以上モノマーを用いた共重合体であっても構わない。本発明における上記極性基を含有したポリオレフィン樹脂は、少なくとも1種類の極性基を含有していることが好ましい。極性基としては、カルボン酸基、スルホン酸基、ホスホン酸基、水酸基、グリシジル基、イソシアネート基、アミノ基、イミド基、オキサゾリン基、エステル基、エーテル基、カルボン酸金属塩基、スルホン酸金属塩基、ホスホン酸金属塩基、3級アミン塩基または4級アミン塩基等があげられる。該極性基は一種であってもよいし、二種以上を含んでもよい。光拡散層を構成するポリオレフィン系樹脂の組成や密着対象の部材の種類や必要とする密着力等により適宜選択すれば良い少なくともカルボキシル基を含むことが、好ましい実施態様である。また、本発明における極性基を含有したポリオレフィン樹脂は、極性基がポリオレフィン樹脂の高分子鎖中に直接導入されていても、また、他の樹脂に導入し、添加、混合されている状態であっても構わない。また、場合により本発明のポリオレフィン樹脂は、分子鎖の末端や内部に導入された、例えば、カルボン酸基や水酸基にこれらと反応しえる化合物を反応させて変性して使用することも可能である。本発明においては、上記極性基を含有ポリオレフィン樹脂は、一種の単独使用であってもよいし、二種以上を配合した配合組成物であってもよい。また、極性基を含有しないポリオレフィン樹脂や他の種類の樹脂を配合した配合組成物であってもよい。該配合組成物の場合は、上記の極性基を含有したポリオレフィン樹脂は10質量以上で含まれてなることが好ましい。さらに好ましくは30質量以上である。上記の接着改良層は、片面積層及び両面積層のいずれでも構わない。総厚みは限定されないが、10~500μmが好ましい。厚み構成比も限定されないが、密着層厚みが片面の厚みで2~100μmであることが好ましい。上記の光拡散層/接着改良層の厚み構成比は100/1~3/1であることが好ましく、10/1~4/1がより好ましい。このようにすることによって、視野角向上効果と接着性改良効果のバランスがとれる。視野角向上フィルムの製造方法本発明の視野角向上フィルムの製造方法も前述の光学特性を満たせば特に限定されないが、経済性の点で溶融押し出し成型により製膜する方法が好ましい。本発明においては、光拡散性を付与するために、非溶融性微粒子を含有させる必要がないので、溶融押し出し成型法で実施しても、製膜工程における溶融樹脂の濾過フィルタの目詰まりが低減でき、生産性が優れるとともに得られるフィルムの清澄度も高いという特長を有する。上記溶融押し出し成型法による製膜方法としては、特に制限されず、例えば、Tダイ法及びインフレーション法のいずれでもよい。また、未延伸のままのフィルムでもよく、延伸処理を行ってもよい。上記溶融押し出し成型法は、一般に、押し出し機で溶融した樹脂をダイからシート状に押し出してし、該シートを冷却ロールに密着させ冷却固化させて製膜される。冷却ロールへの密着は、一般に広く用いられている押し圧ロールで押さえ付けて行っても良いが、異方性を付与するという点においては、上記の冷却ロールへの密着時に、該密着部の入り口部分に液溜りゾーンバンクと称されることもあるが形成されないことが好ましい。該液溜りゾーンの形成は、冷却ロールへの密着時に圧接された場合、即ち、強い圧力で押さえられた時に発生するので、該密着時の密着圧力を低くするのが好ましい。例えば、一般に広く用いられている押し圧ロールで圧接して密着させるという方法は避けた方がよい。弱い圧力で密着させる方法であれば限定されないが、例えば、押し出し機で溶融した樹脂をダイからシート状に押し出して、該シートをガス圧による押さえ方法及び/又は吸引法及び/又は静電気密着法で密着させ冷却固化させて製膜されてなることが好ましい。該方法により、異方性を有した視野角向上フィルムを安定して得ることができる。上記のガス圧による押さえ方法及び/又は吸引法及び/又は静電気密着法で密着させ冷却固化させる方法は限定されない。例えば、ガス圧による押さえ方法としては、例えば、空気等のガス圧で押さえ付ける、いわゆるエアーナイフ法等の方法、減圧ノズルで吸引して密着させるバキュームチャンバー法、静電気力で密着させる静電気密着法等が挙げられる。該方法は単独で用いてもよいし、複数の方法を併用しても良い。得られるフィルムの厚み精度を高めることができる点で、後者で実施するのが好ましい実施態様である。本発明の視野角向上フィルムは、無延伸法及び延伸法のいずれで製造しても良い。例えば、光拡散層にポリエステル系樹脂を用いた場合は、一軸延伸をするのが好ましい。延伸倍率は2倍以上が好ましい。上限は限定されないが、10倍未満が好ましい。該対応により、島相が延伸方向に引き伸ばされ細長い構造になり、該島相の配向方向と直行した方向の光拡散性が著しく向上し、異方性で、かつ高拡散性が確保できる。無延伸法で製造する場合に、溶融押し出しされたシートを冷却個化する前に伸長する方法、即ち、ドラフト率を高める方法で製造しても良い。また、本発明の視野角向上フィルムは単層であってもよいし、2層以上の多層構成であっても構わない。多層構成の場合は、少なくとも一層が上記の構成よりなる光拡散フィルムからなる層であれば、他の層は、光拡散性を有しない単なる透明層であってもよい。また、全層が光拡散層の構成であってもよい。上記多層構成の場合は、多層共押出し法で製造してもよいし、押出しラミネート法やドライラミネート法で実施してもよい。上記の少なくとも二種の非相溶性の熱可塑性樹脂の混合物は、それぞれの熱可塑性樹脂を製膜工程の押出し機などで配合してもよいし、予め混練法等で事前に混合物とした形で用いてもよい。本発明の視野角向上フィルムの厚みは10~500μmが好ましく、20~500μmがより好ましく、20~200μmがさらに好ましいと言えるが、光拡散層の樹脂成分の種類、配合比、層構成及び製造方法等により大きく変化する。なお、厚みを調整する場合、ドラフト比、押し出し流量、リップ幅等の変更により海島構造が大きく変化した場合には、上記の傾向が逆転したり極端に大きくなったりすることもある。偏光板本発明にける偏光板は、偏光機能を有したフィルムやシートがよりなれば検定されない。例えば、PVAなどにヨウ素あるいは二色性色素を染着させたのが挙げられる。また、偏光板単体であってもよいし、例えば、各種保護フィルムとの複合体であっても良い。視野角向上フィルム積層体及び接着剤本発明の視野角向上フィルム積層体は上記の視野角向上フィルムと偏光板とを接着剤で貼り合わせてなる積層体である。上記接着剤は透明で、かつ視野角向上フィルムと偏光板との両方と接着性を有するものであれば限定されない。例えば、熱やUV等の活性線等で架橋性を有するものが挙げられる。例えば、視野角向上フィルムと偏光板の両方に馴染みがあり、透明なモノマー、オリゴマー及びポリマーと架橋剤の配合体が挙げられる。また、上記透明なモノマー、オリゴマー及びポリマーの分子中に上記方法で架橋反応を引き起こす官能基を有するものあるいは該成分と架橋剤との配合体であっても良い。偏光板はPVA系のポリマーを主成分としたものが多いので、上記接着剤はPVA系ポリマーよりなるものが好ましい。例えば、ポリ酢酸ビニルをけん化して得られたポリビニルアルコール;その誘導体;更に酢酸ビニルと共重合性を有する単量体との共重合体のけん化物;ポリビニルアルコールをアセタール化、ウレタン化、エーテル化、グラフト化、リン酸エステル化等した変性ポリビニルアルコール;などが挙げられる。前記単量体としては、無水マレイン酸、フマール酸、クロトン酸、イタコン酸、メタアクリル酸等の不飽和カルボン酸及びそのエステル類;エチレン、プロピレン等のα-オレフィン、メタアリルスルホン酸ソーダ、スルホン酸ソーダモノアルキルマレート、ジスルホン酸ソーダアルキルマレート、N-メチロールアクリルアミド、アクリルアミドアルキルスルホン酸アルカリ塩、N-ビニルピロリドン、N-ビニルピロリドン誘導体等が挙げられる。これらポリビニルアルコール系樹脂は1種のみ用いても良いし2種以上を併用しても良い。PVA系ポリマーのケン価度は限定されないが60~85のものが好ましい。該PVA系ポリマーを用いた場合の架橋剤としては特に限定されないが水溶性や水分散性のものが好ましい。例えば、水酸基と架橋性を有するものであれば特に限定されないが、メラミン系、イソシアネート系、カルボジイミド系、オキサゾリン系、エポキシ系等の化合物が挙げられる。塗布液の経時安定性の点からメラミン系、イソシアネート系、カルボジイミド系、オキサゾリン系の化合物が挙げられる。さらに、架橋剤はポリビニルアルコール系メラミン系化合物もしくはイソシアネート系化合物ものが好ましい。また、架橋反応を促進させるため、触媒等を必要に応じて適宜使用しても良い。視野角特性改善方法本発明における視野角特性改善方法は、上記視野角向上フィルムあるいは視野角向上フィルム積層体をバックライト光源と、液晶セルと、液晶セルの視認側に配した偏光板とを少なくとも有する液晶表示装置において、前記偏光板の視認側に上記視野角向上フィルムを設置するあるいは視認側に配した偏光板として上記の視野角向上フィルム積層体を使用することにより実施される。従って、液晶表示装置製造工程の工程数を増やすことなく改善ができ、また、あらゆる液晶表示装置に適用可能であることから非常に経済性の高く、かつ適用範囲の広い方法である。上記の偏光板や偏光板と偏光板保護フィルムを貼り合せた構成のものと積層して液晶表示装置に組み込む場合は、液晶表示装置のモードの違いによる視認側に用いられる偏光板の吸収軸の方向の違いを配慮して対応するのが好ましい。上記視野角特性改善方法における前記偏光板の視認側に上記視野角向上フィルムを設置する場合は、例えば反射損失の少ない接着剤や粘着剤等によって液晶セルの視認側に配した偏光板の視認側に貼着することが好ましい。接着剤や粘着剤は視野角向上フィルムと対象物とが固定できれば限定されないが、光学用の製品を用いるのが好ましい。液晶表示装置本発明が適用できる液晶表示装置は、バックライト光源と液晶セルと、液層セルの視認側に配した偏光子とを少なくとも有する液晶表示装置であれば限定されない。例えば、TN、VA、OCB、IPS及びECBモードの液晶表示装置が挙げられる。ハードコート層等の機能性層の複合使用本発明の液晶表示装置では、視野角向上フィルムの観察者側の表面に、ハードコート層層、反射低減層および防眩層より選ばれた機能性層が少なくとも一層複合されてなることが好ましい。上記機能層はそれぞれ単独の構成でも良いし、複数の機能を複合して用いても良い。ハードコート層の複合により視野角向上フィルム表面の耐傷付き性が向上する。また、反射低減層及び/または防眩層の複合により、液晶表示装置を外光が映り込む環境で使用しても、外光の映り込みが低減され、画像の視認性が向上する。また、明るい環境で使用しても、視野角向上効果の低減が見られなくなる。反射低減層や防眩層は、その表面が反射防止機能を持てばよく、例えば、アンチグレアータイプ、アンチリフレクションタイプ及びその両機能を併有したタイプ等が使用できる。特に、後二者の使用が好ましい。上記機能層の複合は、視野角向上フィルムの表面に直接積層して複合しても良いし、上記機能層を有する、TACやPET等のプラスチックフィルムと複合して用いても良い。後者の方が広く市場に流通している製品を使用して実施できるので好ましい場合がある。後者の機能性層を有したフィルムの複合方法は、粘着剤あるいは接着剤で固定するのが好ましいが、単に重ね合わせて治具で固定しても良い。接着剤や粘着剤は視野角向上フィルムと機能性層を有したフィルムとが固定できれば限定されないが、光学用の製品を用いるのが好ましい。視野角向上フィルムの貼り付け方向本発明の視野角向上フィルムは、前記の異方性度を高めることにより液晶表示装置の視野角改善効果が発現される方向を変えることができる。例えば、TVにおいては水平方向の視野角改善効果が求められるが、パソコンや各種装置用のモニターやデジタルサイネージ用の表示装置においては、垂直方向の視野角改善効果も求められることもある。該要求に答えるには、視野角向上フィルムの設置方向を変更することで達成することができる。すなわち、視野角向上フィルムの主拡散方向の視野角が改善されるので、例えば、横水平方向の視野角改善を図りたい時は、視野角向上フィルムの主拡散方向が液晶表示装置の略横水平方向に設置するのが好ましい。一方、縦垂直方向の視野角改善を図りたい時は、視野角向上フィルムの主拡散方向が液晶表示装置の略縦垂直方向に設置するのが好ましい。なお、上記設置方向は液晶表示装置を縦方向に立てて設置した場合の方向で表示している。従って、横水平方向は左右方向と、また、縦垂直方向は上下方向と表現することもできる。以下、実施例を挙げて本発明をより具体的に説明するが、本発明は、下記実施例によって制限を受けるものではなく、本発明の趣旨に適合し得る範囲で適宜変更を加えて実施することも可能であり、それらは、いずれも本発明の技術的範囲に含まれる。なお、実施例で採用した測定評価方法は次の通りである。また、実施例中で部とあるのは断りのない限り質量部を意味し、とあるのは断りのない限り質量を意味する。なお、本実施例においては、本発明の特性を満たさない比較例のフィルムも便宜上、視野角向上フィルムと称する。1.半値幅拡散度波長440nmの光の主拡散方向の配光分布パターンの半値幅変角分光測色システムGCMS-4型GSP-2型:株式会社村上色彩研究所製、変角分光光度計GPS-2型を用いて測定を行った。透過測定モード、光線入射角:0°フィルム法線方向、受光角度:-80°~80°フィルム法線からの極角。方位角は水平、光源:D65、視野:2°の条件で、試料の主拡散方向が水平方向になるように試料台に固定し、透過光の変角分光光度曲線を求めた。あおり角は0°とした。実際に使用する場合には、試料台の軸と主拡散方向の軸とのずれは20度程度までは許容される。5°ピッチで測定した。上記測定により得られた配光分布パターンのピークトップの半分の高さにおける角度を求め半値幅拡散度とした。測定に先立ち株式会社村上色彩研究所製のGCMS-4用の透過拡散標準板オパールガラスを用いて装置の校正を行い、該透過拡散標準板の受光角度0度における透過光強度を基準1.000として、相対透過度を測定した。なお、前記透過拡散標準板は、積分球式分光計測で空気層を1.000とした時の440nmの透過率が0.3069であった。本測定は、各試料とも3回測定しその平均値で表示した。試料の両面で表面粗度が異なる場合は、視野角向上フィルムとして使用する場合の光の透過方向が一致する向きで試料を固定して測定するのが良い。本発明においては、表面粗度が低い方から入光する向きで固定して測定した。なお、主拡散方向とは最大の光拡散性が得られるフィルム面内の方向であり、レーザーポインター等を用いて簡単に決定することが出来る。2.裾広がり拡散度主拡散方向の出射角度30度における波長440nmの光の相対透過度変角分光測色システムGCMS-4型GSP-2型:株式会社村上色彩研究所製、変角分光光度計GPS-2型を用いて測定を行った。透過測定モード、光線入射角:0°フィルム法線方向、受光角度:0°~80°フィルム法線からの極角。方位角は水平、光源:D65、視野:2°の条件で、試料の主拡散方向が水平方向になるように試料台に固定試料台の軸と主拡散方向の軸とのずれは20度程度までは許容されるし、透過光の変角分光光度曲線を求めた。あおり角は0°とした。受光角0°から10°までは、1°ピッチで、10°から80°までは5°ピッチで測定した。測定に先立ち株式会社村上色彩研究所製のGCMS-4用の透過拡散標準板オパールガラスを用いて装置の校正を行い、該透過拡散標準板の受光角度0度における透過光強度を基準1.000として、相対透過度を測定した。なお、前記透過拡散標準板は、積分球式分光計測で空気層を1.000とした時の440nmの透過率が0.3069であった。本測定は、各試料とも3回測定しその平均値で表示した。受光角以下、出射角と称する30度における波長440nmの透過度で表示した。試料の両面で表面粗度が異なる場合は、視野角向上フィルムとして使用する場合の光の透過方向が一致する向きで試料を固定して測定するのが良い。本発明においては、表面粗度が低い方から入光する向きで固定して測定した。なお、主拡散方向とは最大の光拡散性が得られるフィルム面内の方向であり、レーザーポインター等を用いて簡単に決定することが出来る。3.裾広がり拡散度比率主拡散方向の波長440nmの光の出射角0度における透過度I0と出射角30度における透過度I30の割合I30/I0×100上記の裾広がり拡散度と同じ方法で、波長440nmの出射角0°及び30°の透過度を測定して、出射角0度における透過度I0と出射角30度における透過度I30の割合I30/I0×100を求めて表示した。試料の両面で表面粗度が異なる場合は、実際に使用する場合の光の透過方向が一致する向きで試料を固定して測定する。本発明においては、表面粗度が低い方から入光する向きで固定して測定した。4.異方性度上記の裾広がり拡散度測定法で得られた裾広がり拡散度をI30Hとした。また、上記の裾広がり拡散度測定法において、試料の主拡散方向が垂直方向になるように試料台に固定し、上記と同様の方法で、上記のI30Hと直行する方向の裾広がり拡散度であるI30Vを求めた。異方性度は下記1で算出した。I30H/I30V15.全光線透過率自記分光光度計UV-3150;島津製作所社製に積分球付属装置ISR-3100;島津製作所社製をセットして、スリット幅12nmで波長300~800nmの範囲を高速でスキャンし分光スペクトルの測定を行い、550nmにおける透過率で表示した。該測定においては、試料の主拡散方向が水平方向になるように試料固定器具に固定して測定をした時の値を用いた。主拡散方向は、試料にレーザーマーカーで光を当てで、出射光の拡散方向を検知して決定した。実際に使用する場合には、試料台の軸と主拡散方向の軸とのずれは20度程度までは許容される。試料の両面で表面粗度が異なる場合は、実際に使用する場合の光の透過方向が一致する向きで試料を固定して測定するのが良い。本発明においては、表面粗度が低い方から入光する向きで固定して測定した。6.正面輝度低下RISA-COLOR/ONE-IIハイランド社製を用いて測定を行った。市販のVA型液晶表示装置を料台上に水平に設置し、このパネルの中央部に131×131mmの大きさで白の画像NokiamonitortestforwindowsV1.0Nokia社製のFarbeモードを表示し、その白画像の上にスポイトにて水を3滴落とし、さらにその上に試料フィルムを置き、パネルとフィルムの間の水を均一に広げて密着させ、CCDカメラはディスプレイ表面から垂直方向1mの位置に固定し、以下の条件で輝度測定をした。求められた輝度をIsとした。一方、試料フィルムを密着させないパネル自体の輝度を同様な方法で輝度測定をした。求められた輝度をIbとし、下記1式で正面輝度低下を算出し、正面輝度低下をで表示した。輝度の低下=Ib-Is/Ib×1001輝度は上記の白の画像を5×5の25個の部分に分割し、その中心部の3×3の9個の部分の全ピクセルの輝度を測定してその平均値で表示した。また、試料フィルムは主拡散方向がパネルの横水平方向と略平行になるように設置して測定した。7.視野角改善効果RISA-COLOR/ONE-IIハイランド社製を用いて測定を行った。市販のVA型液晶表示装置を水平に設置し、このパネルの中央部に131×131mmの大きさで白の画像NokiamonitortestforwindowsV1.0Nokia社製のFarbeモードを表示し、その白画像の上にスポイトにて水を3滴落とし、さらにその上に視野角向上フィルムを置き、パネルとフィルムの間の水を均一に広げて密着させ、CCDカメラとディスプレイ間の距離を垂直状態で1mとして、CCDカメラを液晶表示装置のパネル表面に対して-70°から70°までの間の赤道上を移動させて以下の条件でCIE表色系のYxy系のx値の角度依存性を測定し、垂線に対して0度の時のx値x0より70度の時のx値x70を求めて、Δx70度=x0-x70を算出した値で表示した。x値は上記の白の画像を5×5の25個の部分に分割し、その中心部の3×3の9個の部分の全ピクセルの輝度を測定してその平均値で表示した。また、試料フィルムは主拡散方向がパネルの横水平方向と略平行になるように設置して測定した。なお、液晶表示装置の画面横水平方向の視野角改善効果を評価する場合は、液晶画面の横方向が上記の赤道方向になるように設置して測定をした。一方、液晶表示装置の画面縦垂直方向の視野角改善効果を評価する場合は、液晶画面の縦垂直方向が上記の赤道方向になるように設置して測定をした。8.接着性視野角向上フィルムの表面に、固形分濃度5質量に調整したけん化度が74モルであるポリビニルアルコールポリマー水溶液に下記方法で重合処理をしたブロックポリイソシアネート架橋剤及び有機スズ系化合物よりなる触媒をポリビニルアルコールポリマーに対してそれぞれ固形分比で0.04及び0.02になるように添加した配合溶液を、乾燥後のポリビニルアルコールポリマー層の厚みが、5μmになるようにワイヤーバーで塗布し、70°Cで5分間乾燥した。ポリビニルアルコールポリマー水溶液には、判定が容易となるよう赤色染料を加えたものを使用した。作成した評価用試料を、両面テープを貼り付けた厚さ5mmのガラス板に、評価用試料のポリビニルアルコールポリマー層が形成された面の反対面を上記両面テープに貼り付けた。次いで、ポリビニルアルコールポリマー層を貫通して、基材フィルムに達する100個の升目状の切り傷を、隙間間隔2mmのカッターガイドを用いて付けた。次いで、粘着テープニチバン社製セロテープ登録商標CT-24;24mm幅を升目状の切り傷面に貼り付けた。貼り付け時に界面に残った空気を消しゴムで押して、完全に密着させた後、粘着テープを勢いよく垂直に引き剥がす作業を1回実施した。ポリビニルアルコールポリマー層が剥がれていない升目の個数を数え接着性を評価した。ポリビニルアルコールポリマー層が剥がれた升目の数が20個以下の場合を良、20個を超える場合を不良とした。ブロックポリイソシアネート架橋剤の重合攪拌機、温度計、還流冷却管を備えたフラスコにヘキサメチレンジイソシアネートを原料としたイソシアヌレート構造を有するポリイソシアネート化合物水溶液旭化成ケミカルズ製、デュラネートTPA100質量部、プロピレングリコールモノメチルエーテルアセテート55質量部、ポリエチレングリコールモノメチルエーテル平均分子量75030質量部を仕込み、窒素雰囲気下、70°Cで4時間保持した。その後、反応液温度を50°Cに下げ、メチルエチルケトオキシム47質量部を滴下した。反応液の赤外スペクトルを測定し、イソシアネート基の吸収が消失したことを確認し、固形分75質量のブロックポリイソシアネート水分散液を得た。実施例12台の溶融押し出し機を用い、基層として第1の押し出し機にて、環状ポリオレフィン系樹脂TOPASTM6013F-04TopasAdvancedPolymers社製メルトフローレート:2.0230°C10質量部とポリプロピレン樹脂2011D住友化学社製、住友ノーブレンメルトフローレート:2.5230°C90質量部とを事前に混練をして供給し、表層として第2の押し出し機にて、ポリプロピレン系の接着性樹脂アドマーTMQF570三井化学社製メルトフローレート:3.7190°Cとポリプロピレン系の接着性樹脂アドマーTMQE870三井化学社製メルトフローレート:9.2190°Cとを等量を事前に混練をして供給し、Tダイ方式にて溶融共押出し後、梨地の冷却ロールで冷却することにより総厚み110μmの視野角向上フィルムを得た。出口温度はそれぞれ245及び250°Cとした。また、上記冷却時の冷却ロールへのフィルムの密着は静電気密着法で行った。冷却ロールの表面温度は20°Cに設定した。フィルムは3m/分の速度で巻き取った。巻き取り直前で両面にコロナ処理を行った。層厚み構成は10/90/10μmであった。得られた視野角向上フィルムの特性を表1に示す。本実施例で得られた視野角向上フィルムは、正面輝度低下が20以内に抑制され、かつ顕著な視野角改善効果が発現しており、かつPVA系の接着剤との接着性も優れており高品質であった。なお、視野角向上フィルムを貼り付けない場合のパネル自体のΔx70度は0.016であった。実施例22台の溶融押し出し機を用い、基層として第1の押し出し機にて、環状ポリオレフィン系樹脂TOPASTM6013S-04TopasAdvancedPolymers社製メルトフローレート:2.0230°C35質量部とエチレンとオクテンよりなるブロック共重合樹脂ダウケミカル社製INFUSETMD9817.15メルトフローレート:26230°C65質量部を事前に混練をして供給し、表層として第2の押し出し機にて、ポリプロピレン系の接着性樹脂アドマーTMQF551三井化学社製メルトフローレート:5.7190°Cを供給して、Tダイ方式にて溶融共押出し後、梨地の冷却ロールで冷却することにより厚み56μmの視野角向上フィルムを得た。上記冷却時の冷却ロールへのフィルムの密着はバキュームチャンバーを用いて行った。第1押し出し機および第2押し出し機共に一軸方式であり、出口温度はそれぞれ230及び250°Cとした。また、冷却ロールの表面温度は50°Cに設定した。フィルムは21m/分の速度で巻き取った。層厚み構成は8/40/8μmであった。得られた視野角向上フィルムの特性を表1に示す。本実施例で得られた視野角向上フィルムは、実施例1で得られた視野角向上フィルムよりもさらに正面輝度低下が少なく高品質であった。実施例3実施例2の方法において、フィルム厚み及び層厚み構成を40μm及び6/28/6μmとして、押し出し機の出口温度を両方共に270°Cに、巻き取り速度を18m/分に変更する以外は、実施例2と同様の方法で視野角向上フィルムを得た。得られた視野角向上フィルムの特性を表1に示す。本実施例で得られた視野角向上フィルムは、視野角改善効果及び正面輝度低下共に優れており高品質であった。実施例42台の溶融押し出し機を用い、基層として第1の押し出し機にて、環状ポリオレフィン系樹脂TOPASTM5013S-04TopasAdvancedPolymers社製メルトフローレート:8.6230°C50質量部とエチレンとオクテンよりなるブロック共重合樹脂ダウケミカル社製INFUSETMD9100.15メルトフローレート:2.4230°C50質量部を供給し、表層として、第2の押し出し機にてポリプロピレン樹脂2011D住友化学社製、住友ノーブレンメルトフローレート:2.5230°C供給し、Tダイ方式にて溶融共押出し後、鏡面の冷却ロールで冷却することにより厚み115μm、層厚み構成30/55/30μmの視野角向上フィルムを得た。上記冷却時の冷却ロールへのフィルムの密着はバキュームチャンバーを用いて行った。第1押し出し機は二軸方式であり、第2押し出し機共は一軸方式であった。出口温度は両押し出し機共に250°Cとした。また、冷却ロールの表面温度は20°Cに設定した。フィルムは3.0m/分の速度で巻き取った。得られた視野角向上フィルムの特性を表1に示す。本実施例で得られた視野角向上フィルムは、実施例1で得られた視野角向上フィルムよりは、視野角改善効果がやや劣るが、正面輝度低下が小さく高品質であった。実施例5実施例2の方法において、第1押し出し機および第2押し出し機の出口温度はそれぞれ250及び230°Cに、冷却ロールの表面を梨地に、巻き取り速度を15m/分に変更する以外は、実施例2と同様の方法で視野角向上フィルムを得た。得られた視野角向上フィルムの特性を表1に示す。本実施例で得られた視野角向上フィルムは、実施例2で得られた視野角向上フィルムより正面輝度低下が若干悪化するが、視野角改善効果が向上した。実施例6実施例2の方法において、第1の押し出し機に供給する樹脂配合物組成を環状ポリオレフィン系樹脂TOPASTM6013F-04TopasAdvancedPolymers社製メルトフローレート:2.0230°Cとポリプロピレン樹脂2011D住友化学社製、住友ノーブレンメルトフローレート:2.5230°Cの配合割合をそれぞれ35質量部及び65質量部とし、さらに基層の厚みを30μmに変更する以外は、実施例1と同様の方法で視野角向上フィルムを得た。得られた視野角向上フィルムの特性を表1に示す。本実施例で得られた視野角向上フィルムは、実施例1で得られた視野角向上フィルムに比べて視野角改善効果が低下するが正面輝度低下が良化する。実施例7実施例1の方法で、基層の厚みを60μmに変更する以外は、実施例1と同様の方法で視野角向上フィルムを得た。得られた視野角向上フィルムの特性を表1に示す。本実施例で得られた視野角向上フィルムは、実施例1で得られた視野角向上フィルムよりは正面輝度低下は良くなるが、視野角改善効果が少なくなった。実施例8実施例2において、第1の押し出し機に供給する樹脂組成を環状ポリオレフィン系樹脂TOPASTM6013S-04TopasAdvancedPolymers社製メルトフローレート:2.0230°C20質量部とエチレンとオクテンよりなるブロック共重合樹脂ダウケミカル社製INFUSETMD9817.15メルトフローレート:26230°C80質量部に、フィルム厚み及び層厚み構成を108μm及び24/60/24μm変更する以外は、実施例2と同様の方法で視野角向上フィルムを得た。得られた視野角向上フィルムの特性を表1に示す。本実施例で得られた視野角向上フィルムは、視野角改善効果及び正面輝度低下共に優れており高品質であった。実施例9実施例2の方法において、第1の押し出し機に供給する樹脂組成を環状ポリオレフィン系樹脂TOPASTM6013S-04TopasAdvancedPolymers社製メルトフローレート:2.0230°C10質量部とエチレンとオクテンよりなるブロック共重合樹脂ダウケミカル社製INFUSETMD9817.15メルトフローレート:26230°C90質量部に、厚みを108μm、層厚み構成を24/60/24μmに変更する以外は、実施例2と同様の方法で視野角向上フィルムを得た。得られた視野角向上フィルムの特性を表1に示す。本実施例で得られた視野角向上フィルムは、実施例2で得られた視野角向上フィルムと同等の特性を有しており高品質であった。実施例10実施例2の方法において、厚みを84μm、層厚み構成を12/60/12μmに変更する以外は、実施例2と同様の方法で視野角向上フィルムを得た。得られた視野角向上フィルムの特性を表1に示す。本実施例で得られた視野角向上フィルムは、実施例2で得られた視野角向上フィルムより正面輝度低下が大きくなるが、視野角改善効果が良くなり高品質であった。比較例1実施例1の方法において、基層の厚みを30μmとする以外は、実施例1と同様の方法で視野角向上フィルムを得た。得られた視野角向上フィルムの特性を表1に示す。本比較例で得られた視野角向上フィルムは、正面輝度低下は少ないが視野角向上効果が少なく視野角向上特性が劣っていた。比較例2実施例6の方法において、基層の厚みを150μmに変更する以外は、実施例6と同様の方法で視野角向上フィルムを得た。得られた視野角向上フィルムの特性を表1に示す。本比較例で得られた視野角向上フィルムは、視野角改善効果は良好であるが、正面輝度低下が大きく視野角向上特性が劣っていた。比較例3環状ポリオレフィン系樹脂TOPASTM6013F-04TopasAdvancedPolymers社製メルトフローレート:2.0230°C10質量部とポリプロピレン樹脂2011D住友化学社製、住友ノーブレンメルトフローレート:2.5230°C90質量部とを、池貝鉄工社製PCM45押出機を用いて樹脂温度250°Cにて溶融混合してTダイで押出し、鏡面の冷却ロールで冷却することにより厚み90μmの視野角向上フィルムを得た。上記冷却時の冷却ロールへのフィルムの密着は静電気密着法で行った。冷却ロールの表面温度は20°Cに設定した。フィルムは3m/分の速度で巻き取った。巻き取り直前で両面にコロナ処理を行った。得られた視野角向上フィルムの特性を表1に示す。本比較例で得られた視野角向上フィルムは視野角向上特性は実施例1と同等であるが、PVA系接着剤に対する接着性に劣っていた。比較例4実施例1の方法において、第2の押し出し機に供給する樹脂をポリプロピレン樹脂住友化学社製、住友ノーブレンFS2011DG3に変更する以外は、実施例1と同様の方法で視野角向上フィルムを得た。得られた視野角向上フィルムの特性を表1に示す。本比較例で得られた視野角向上フィルムは、PVA系接着剤に対する品質がも劣っており低品質であった。比較例5実施例2の方法において、第2押し出し機に供給する樹脂を第1押し出し機に供給する樹脂配合物と同じ配合物に変更する以外は、実施例1と同様の方法で視野角向上フィルムを得た。得られた視野角向上フィルムの特性を表1に示す。本比較例で得られた視野角向上フィルムは、PVA系接着剤に対する品質が劣っており低品質であった。比較例6実施例9の方法において、厚みを28μmに、層厚み構成を6/16/6μmに変更する以外は、実施例9と同様の方法で視野角向上フィルムを得た。得られた視野角向上フィルムの特性を表1に示す。本比較例で得られた視野角向上フィルムは、正面輝度低下は小さいが、視野角改善効果が劣っており低品質であった。比較例7実施例2の方法で、厚みを175μmに、層厚み構成を25/125/25μmに変更する以外は、実施例5と同様の方法で視野角向上フィルムを得た。得られた視野角向上フィルムの特性を表1に示す。本比較例で得られた視野角向上フィルムは、視野角改善効果は良好であるが、正面輝度低下が大きく低品質であった。比較例8実施例9の方法において、フィルム総厚みを216μmに、層厚み構成を48/120/48μmに変更する以外は、実施例9と同様の方法で視野角向上フィルムを得た。得られた視野角向上フィルムの特性を表1に示す。本比較例で得られた視野角向上フィルムは、視野角改善効果は良好であるが、正面輝度低下が大きく低品質であった。比較例9ポリプロピレン樹脂住友化学社製、住友ノーブレンFS2011DG350質量部、エチレンブテン共重合体三井化学社製、タフマーA0585X30質量部及びナノ結晶構造制御型ポリオレフィン系エラストマー樹脂三井化学社製、ノティオPN356020質量部を予め2軸の押し出し機で溶融押し出しすることにより得た混練されたポリオレフィン系樹脂組成物を、60mmφ単軸押出機L/D;22内で樹脂温度240°Cにて溶融混合してTダイで押出した後、20°Cのキャスティングロールで冷却することにより未延伸シートを得た。次いでこの未延伸シートを縦延伸機のロール周速差を利用して延伸温度118°Cで4.5倍に延伸し、更に横方向に145°Cで8.2倍に延伸をし、158度で熱セットをした。引き続きその片面にコロナ処理をして厚み25μmの光拡散フィルムを得た。本比較例で得られた視野角向上フィルムは、正面輝度低下は小さいが、視野角改善効果が劣っており低品質であった。比較例102台の溶融押し出し機を用い、基材層のA層として、第1の押し出し機にてポリプロピレン樹脂WF836DG3住友化学社製、住友ノーブレン100質量部を供給し、拡散層のB層として、第2の押し出し機にてポリプロピレン樹脂WF836DG3住友化学社製、住友ノーブレン17質量部とプロピレンエチレン共重合体HF3101C日本ポリプロ社製83質量部を供給し、ダイス内にてA/Bとなるように、Tダイ方式にて溶融共押出し後、20°Cのキャスティングロールで冷却することにより未延伸シートを得た。次いでこの未延伸シートを縦延伸機のロール周速差を利用して延伸温度120°Cで4.8倍に延伸し、引き続いてテンタ―式延伸機により、165°Cで加熱後、155°Cの延伸温度で横方向に9倍延伸した。次いで166°Cで熱固定を行って、A層及びB層の厚みはそれぞれ22.2μm及び2.8μmである視野角向上フィルムを得た。巻き取り直前において基層A表面にコロナ処理を行った。得られた視野角向上フィルムの特性を表1に示す。本比較例で得られた視野角向上フィルムは、正面輝度低下は小さいが、視野角改善効果が劣っており低品質であった。比較例11厚み100μmの高透明性ポリエステルフィルム東洋紡績社製コスモシャインA4300の片面に、平均粒径が3μmの真球状のアクリル樹脂粒子東洋紡績社製タフチックTMFHーS30050質量部とポリウレタン樹脂50質量部の混合部が乾燥後厚みで30μmになるように、塗工機を用いて、塗布および乾燥をすることにより視野角向上フィルムを得た。得られた視野角向上フィルムの特性を表1に示す。本比較例で得られた視野角向上フィルムは、視野角改善効果は良好であるが、正面輝度低下が大きく低品質であった。実施例11及び実施例12実施例1及び2で用いた視野角向上フィルムの片面に、クレハエラストマー社製のアンチリフレクションタイプのディスプレイ用保護フィルムを貼着して反射低減層が複合された視野角向上フィルム複合体を得た。該視野角向上フィルム複合体を反射低減層が視認側になるように光学用の両面粘着テープで実施例1~10において用いたと同じ形式の市販のVA方式液晶表示装置の表面に主拡散方向が液晶表示装置の略横水平方向になるように貼り付けて、視野角改善効果及び正面輝度低下の評価を行った。実施例1及び2と同等の結果が得られた。さらに、反射防止効果が付加されるので、上記液晶パネルを明るい環境において観察しても視野角向上効果の低下が見られなかった。また、外光の映り込む場所で使用しても外光の映り込みが抑制されるので画像の視認性が向上した。実施例13及び実施例14実施例1及び2で用いた視野角向上フィルムの片面に、クレハエラストマー社製のアンチグレアータイプのディスプレイ用保護フィルムを貼着して反射低減層が複合され視野角向上フィルム複合体を得た。該視野角向上フィルム複合体を反射低減層が視認側になるように光学用の両面粘着テープで実施例1~10において用いたと同じ形式の市販のVA方式液晶表示装置の表面に主拡散方向が液晶表示装置の略横水平方向になるように貼り付けて、視野角改善効果及び正面輝度低下の評価を行った。実施例1及び2と同等の結果が得られた。さらに、反射防止効果が付加されるので、上記液晶パネルを明るい環境において観察しても視野角向上効果の低下が見られなかった。また、外光の映り込む場所で使用しても外光の映り込みが抑制されるので画像の視認性が向上した。実施例15及び実施例16実施例11及び12において、主拡散方向フィルムの貼着方向を視野角向上フィルムの主拡散方向がパネルの略縦垂直方向になるように変更した。パネル画像の上下方向の視野角改善効果が発現した。実施例17及び実施例18実施例1及び実施例2の方法において得られた視野角向上フィルムを用いて液晶表示装置をTNタイプに変更して、視野角向上フィルムの貼り付け方向をそれぞれ主拡散方向が液晶表示装置の略横水平方向になるように光学用の両面粘着テープで貼着して横水平方向の視野角改善効果及び正面輝度低下の評価をした。結果を表2に示す。実施例19及実施例20実施例17及び18の方法において、視野角向上フィルムの貼り付け方向をそれぞれ略縦垂直方向に貼着して縦方向垂直の視野角改善効果及び正面輝度低下の評価をした。結果を表2に示す。比較例12及び比較例13実施例17及び実施例18の方法において、液晶表示装置に貼着するフィルムをそれぞれ比較例1及び比較例7で得られたフィルムを用いるように変更する以外は、実施例17及び実施例18と同様にして評価した結果を表2に示す。比較例14及び比較例15実施例19及び実施例20の方法において、液晶表示装置に貼着するフィルムをそれぞれ比較例1及び比較例7で得られたフィルムを用いるように変更する以外は、実施例19及び、実施例20と同様にして評価した結果を表2に示す。参考例1異方性光拡散フィルムを貼着しないTNタイプの液晶表示装置自体のx値x70を表2に示す。表2より以下の事が言える。横水平方向に関しては、本発明の視野角向上フィルムの使用により、VAタイプの液晶表示装置と同様に正面輝度低下を抑制した形で視野角特性が改善できる。縦垂直方向は上側からの観察と下側からの観察とで改善効果が異なる。下方向よりの観察では横水平方向よりはその効果が小さいが視野角特性が改善できる。しかし、上側からの観察での視野角特性の改善効果は極僅かである。上側からの観察においては、液晶表示装置自体の視野角特性が下側からの観察や横水平方向の観察に比べて優れていることが該挙動差の原因になっていると推察している。TNタイプの液晶表示装置は、色調反転の大きさが重要であるとされている。上記のカラーシフトでの上方向の効果は僅かであるが、色調反転特性では本発明の視野角向上フィルムにおいて上方向を含めていずれの方向においても顕著な改善が見られる。従って、本発明の視野角特性改善方法はTNタイプの液晶表示装置についても有効であると言える。実施例21及び実施例22それぞれPVAとヨウ素からなる偏光板の片側にそれぞれ実施例1及び2で得た視野角向上フィルムを偏光膜の吸収軸と視野角向上フィルムの主拡散方向配が直行するように接着性評価法において記載したPVA系接着剤にて貼り合わせて視野角向上フィルム積層体を得た。該積層体の視野角向上フィルムとの反対の面にTACフィルム富士フイルム社製、厚み80μmを貼り付けて偏光板を作成した。市販のVAタイプの液晶表示装置のパネルの上面側の偏光板を剥がして、上記偏光板に変更して、視野角改善効果及び正面輝度低下を評価した。実施例1及び2と同等の結果が得られた。実施例23及び実施例24それぞれPVAとヨウ素からなる偏光子の片側にフィルムそれぞれ実施例1及び2で得た視野角向上フィルムを偏光膜の吸収軸と視野角向上フィルムの主拡散方向配が45度になるように接着性評価法において記載したPVA系接着剤にて貼り合わせて視野角向上フィルム積層体を得た。該積層体の視野角向上フィルムとの反対の面にTACフィルム富士フイルム社製、厚み80μmを貼り付けて偏光板を作成した。市販のTNタイプの液晶表示装置のパネルの上面側の偏光板を剥がして、上記偏光板に変更して、視野角改善効果及び正面輝度低下を評価した。実施例17~20と同等の結果が得られた。